(57)【要約】  不織布層と、１２７℃以下の融点をもつポリオレフィン系シーラント層を有する共押出多層フィルムと、を含む多層構造体から形成されたパッケージであって、不織布層が、パッケージの外層を形成する、パッケージが提供される。【選択図】図１
2018505819.tif 000002
【特許請求の範囲】
【請求項１】
不織布層と、
１２７℃以下の融点をもつポリオレフィン系シーラント層を有する共押出多層フィルムと、を含む多層構造体から形成されたパッケージであって、
前記不織布層が、前記パッケージの外層を形成する、パッケージ。
【請求項２】
前記シーラント層が、前記パッケージの内部層の少なくとも一部分を形成する、請求項１に記載のパッケージ。
【請求項３】
前記パッケージが、連続ヒートシール加工機器上で形成され、充填され、かつ封止されることができる、請求項１または２のいずれか一項に記載のパッケージ。
【請求項４】
前記ポリオレフィン系シーラント層が、１１５℃以下の融点を有する、請求項１〜３のいずれか一項に記載のパッケージ。
【請求項５】
前記ポリオレフィン系シーラント層が、１００℃以下の融点を有する、請求項１〜４のいずれか一項に記載のパッケージ。
【請求項６】
前記ポリオレフィン系シーラント層が、９５℃以下の融点を有する、請求項１〜５のいずれか一項に記載のパッケージ。
【請求項７】
前記共押出多層フィルムが、第１の層と、第２の層と、第３の層とを含み、前記第３の層が、前記ポリオレフィン系シーラント層であり、前記第１及び第２の層が、ポリオレフィン、ポリアミド、エチレンビニルアルコール、ポリビニルアルコール、ポリエチレンテレフタレート、イオノマー、及び官能化ポリマーからなる群から選択される１種以上の材料から製造される、請求項１〜６のいずれか一項に記載のパッケージ。
【請求項８】
前記共押出多層フィルムが、１つ以上のバリア層をさらに含む、請求項７に記載のパッケージ。
【請求項９】
前記共押出多層フィルムが、１つ以上の結合層をさらに含む、請求項７または８に記載のパッケージ。
【請求項１０】
前記共押出多層フィルムが、１つ以上の積層接着剤を使用して前記不織布層に接着される、請求項１〜９のいずれか一項に記載のパッケージ。
【請求項１１】
前記共押出多層フィルムが、前記不織布層上に直接押し出される、請求項１〜１０のいずれか一項に記載のパッケージ。
【請求項１２】
前記シーラント層が最内層である、請求項１〜１１のいずれか一項に記載のパッケージ。
【請求項１３】
前記不織布層が、１５〜１００ｇｓｍのスパンボンド式ポリプロピレン系不織布を含む、請求項１〜１２のいずれか一項に記載のパッケージ。
【請求項１４】
前記不織布層が、スパンボンド／メルトブローン／スパンボンド、スパンボンド／メルブローン／メルトブローン／スパンボンド、またはスパンボンド／Ｘ／メルトブローン／メルトブローン／Ｘ／スパンボンド構造体を含み、Ｘが、不織布、スパンボンド、またはメルトブローン材料である、請求項１３に記載のパッケージ。
【請求項１５】
前記不織布層が、カード式短繊維不織布、エアレイド不織布、スパンレース不織布、及び通気性不織布からなる群から選択される１つ以上である、請求項１〜１３のいずれか一項に記載のパッケージ。
【請求項１６】
前記不織布層が、二成分ＰＥＴ／ＰＥ繊維及びＰＰ／ＰＥ繊維のうちの１つ以上を含む、請求項１〜１３のいずれか一項に記載のパッケージ。
【請求項１７】
内部繊維成分の融点と外部繊維成分の融点との差が少なくとも４０℃である、請求項１６に記載のパッケージ。
【請求項１８】
前記不織布層が、ＰＰ、ＰＥ、及びＰＥＴのうちの１つ以上から製造された単成分繊維を含む、請求項１〜１３のいずれか一項に記載のパッケージ。
【請求項１９】
前記不織布層の外表面を被覆するワニスをさらに含む、請求項１〜１８のいずれか一項に記載のパッケージ。
【請求項２０】
前記不織布層の外表面が、印刷可能である、請求項１〜１９のいずれか一項に記載のパッケージ。
【発明の詳細な説明】
【技術分野】
【０００１】
本開示は、多層構造体から形成されたパッケージに関する。
【背景技術】
【０００２】
自立パウチ型可撓性パッケージング形式は、概して、接着積層または押出積層のいずれかを使用して積層される２枚以上のフィルムから構成される。典型的に、積層品は、ポリエチレンテレフタレート（ＰＥＴ）、延伸ポリプロピレン（ＯＰＰ）、延伸ポリアミド（ＯＰＡ）（及びそれらの金属化変種）などのポリマーから製造された１枚または２枚の「硬質」フィルムと、アルミニウム箔と、ポリエチレン（ＰＥ）またはポリプロピレン（ＰＰ）を含むシーラント層との組み合わせである。そのようなフィルムを、従来のパウチ製造機器（垂直フォームフィルシール（ＶＦＦＳ）、水平フォームフィルシール（ＨＦＦＳ）、及びＤｏｙｐａｋなど）で機能かつ処理するためには、フィルム全体にわたって理想的には６０℃超の温度勾配が必要である。すなわち、シーラント層は溶融し封止するが、外面のフィルム（硬質フィルム）はそうならない。現在、ポリマーパッケージング材料は、典型的なプラスチック感を有する。しかしながら、一部の製品では、消費者は、柔らかい、または布のような感触及び手触りをより受け入れやすい場合がある。
【発明の概要】
【０００３】
本開示は、多層構造体から形成されたパッケージに関するものである。
【０００４】
一実施形態において、本開示は、不織布層と、１２７℃以下の融点をもつポリオレフィン系シーラント層を有する共押出多層フィルムと、を含む多層構造体を含むパッケージを提供し、不織布層は、柔らかい手触りまたは感触を提供するパッケージの外層、及び織物のような外観を備えた外表面を形成する。一部の実施形態では、ポリオレフィン系シーラント層は、１１５℃以下、または１００℃以下、または９５℃以下の融点を有する。
【図面の簡単な説明】
【０００５】
【図１】本開示によるパッケージの製造に有用な多層構造体の第１の実施形態の横断面を示す概略図である。
【発明を実施するための形態】
【０００６】
本開示は、パッケージを提供する。
【０００７】
本明細書において使用される場合、エチレン系ポリマーという用語は、エチレンモノマーから誘導されている単位を５０重量％超含むポリマーを意味する。これには、ポリエチレンホモポリマーまたはコポリマー（２種以上のコモノマーから誘導される単位を意味する）が含まれる。
【０００８】
本明細書において使用される場合、プロピレン系ポリマーという用語は、プロピレンモノマーから誘導されている単位を５０重量％超含むポリマーを意味する。これには、ポリプロピレンホモポリマーまたはコポリマー（２種以上のコモノマーから誘導される単位を意味する）が含まれる。
【０００９】
本明細書において使用される場合、ポリオレフィン系という用語は、１種以上のオレフィンモノマーから誘導されている単位を５０重量％超含むポリマーを意味する。これには、ホモポリマー（単一のオレフィンモノマーから誘導される単位を有する）またはコポリマー（２種以上のオレフィンコモノマーから誘導される単位を有する）が含まれる。
【００１０】
第１の態様において、本発明は、不織布層と、１２７℃以下の融点をもつポリオレフィン系シーラント層を有する共押出多層フィルムと、を含む多層構造体を含むパッケージを提供し、不織布層は、パッケージの外層を形成する。一部の実施形態では、ポリオレフィン系シーラント層は、１１５℃以下の融点を有する。ポリオレフィン系シーラント層は、一部の実施形態では、溶融する１００℃以下を有する。一部の実施形態では、ポリオレフィン系シーラントは、９５℃以下の融点を有する。
【００１１】
本パッケージは、可撓性パッケージング、パウチ、袋、及び自立パウチを含むがこれらに限定されない、液体及び／または固体を保持するのに好適な任意の形式を有し得る。特定の態様では、本パッケージは、例えばＶＦＦＳ、ＨＦＦＳ、及びＤｏｙｐａｃｋ機器を含む、従来のパッケージング機器での加工に適している。
【００１２】
この多層構造体の実施形態は、１つより多くの層を有する任意の構造を含む。例えば、この多層構造体は、合計で２つ、３つ、４つ、５つ、６つ、７つ、またはそれより多くの層を含んでもよい。
【００１３】
本明細書において使用される場合、不織布層という用語は、化学的処理、機械的処理、熱処理、または溶媒処理によって一緒に結合された繊維から製造された材料の層を意味する。開示内容が参照により本明細書に組み込まれるＥＰ  １  ７４５  １７１及び米国特許出願公開第２０１４／０２４８８１１号に記載されるもののような、任意の適切な方法によって製造された任意の不織布形式が使用され得る。不織布材料は、スパンボンド、メルトブローン、カード式短繊維、スパンレース、エアレイド、または通気形成されたものであってもよい。別の実施形態では、不織布層は、かかる不織布形態の組み合わせを有するウェブであってもよい。例えば、限定されないが、不織布層は、スパンボンド／メルトブローン／スパンボンドウェブ（ＳＭＳ）、スパンボンド／メルトブローン／メルトブローン／スパンボンドウェブ（ＳＭＭＳ）、またはスパンボンド／Ｘ／メルトブローン／メルトブローン／Ｘ／スパンボンドウェブ（ＳＸＭＭＸＳ）であってもよく、Ｘは、スパンボンド及びメルトブローンを含む任意の不織布形態とすることができる。
【００１４】
不織布材料（二軸延伸ポリプロピレン単成分スパンボンド不織布）の製造に好適なポリマーとしては、Ｂｒａｓｋｅｍ  Ｈ５０２−２５ＲＧポリプロピレン樹脂（スパンボンド不織布製作機器及び他の繊維紡績プロセスでの使用に好適なホモポリマー樹脂）、Ｂｒａｓｋｅｍ  Ｈ５０２−２５ＲＧ（２２０〜２８０℃の溶融温度で優れた加工性を提示するレオロジー制御ポリプロピレンであるポリプロピレン樹脂）、及びＢｒａｓｋｅｍ  Ｈ５０２−２５ＲＧ（ガス退色に抵抗するように変性されているポリプロピレン樹脂）が挙げられ、これらは全て、Ｂｒａｓｋｅｍ（Ｐｈｉｌａｄｅｌｐｈｉａ，ＰＡ，ＵＳＡ）から市販されている。他のポリマーには、繊維用途を目的とするポリプロピレンホモポリマーグレードＨＨ４５０ＦＢ（Ｂｏｒｅａｌｉｓ  ＡＧ（Ｖｉｅｎｎａ，Ａｕｓｔｒｉａ）から市販されている）が含まれる。
【００１５】
一実施形態において、不織布層は、１５ｇｓｍ（グラム毎平方メートル）〜１００ｇｓｍの範囲の密度を有するスパンボンド不織布である。１５〜１００ｇｓｍの全ての個別値及び部分的範囲が本明細書に包含かつ開示され、例えば、スパンボンド不織布材料の密度は、１５、３０、４５、６０、７５、または９０ｇｓｍの下限から、２０、３５、５０、６５、８０、９５、または１００ｇｓｍの上限までの範囲とすることができる。例えば、スパンボンド不織布材料の密度は、１５〜１００ｇｓｍ、または代替形態では１５〜６０ｇｓｍ、または代替形態では５０〜１００ｇｓｍ、または代替形態では２５〜７５ｇｓｍであってもよい。別の実施形態では、スパンボンド不織布材料の繊維は、１．５〜３．５ｄｐｆの単繊維デニール（ｄｅｎｉｅｒ  ｐｅｒ  ｆｉｌａｍｅｎｔ）を有する。１．５〜３．５ｄｐｆの全ての個別値及び部分的範囲が本明細書に包含かつ開示され、例えば、単繊維デニールは、１．５、２．０、２．５、または３．０ｄｐｆの下限から、２．０、２．５、３．０、または３．５ｄｐｆの上限までの範囲とすることができる。例えば、単繊維デニールは、１．５〜３．５ｄｐｆ、または代替形態では１．５〜２．５ｄｐｆ、または代替形態では２．５〜３．０ｄｐｆ、または代替形態では２〜３ｄｐｆの範囲とすることができる。
【００１６】
不織布を製造するために使用される繊維は、単成分繊維であっても二成分繊維であってもよい。単成分繊維は、典型的に、プロピレン系ポリマー、エチレン系ポリマー、またはポリエチレンテレフタレートから形成される。二成分繊維は、典型的に、プロピレン系ポリマー、エチレン系ポリマー、及びポリエチレンテレフタレートの組み合わせから形成される。例えば、二成分繊維は、ポリエチレンテレフタレート／エチレン系ポリマー、またはポリエチレンテレフタレート／プロピレン系ポリマー、またはプロピレン系ポリマー／エチレン系ポリマーであってもよく、ここで１番目に言及されたポリマーは、繊維の芯を形成し、２番目に言及されたポリマーは、繊維の鞘を形成する。
【００１７】
特定の実施形態では、不織布層は、１５〜１００ｇｓｍのスパンボンド式ポリプロピレン系不織布である。１５〜１００ｇｓｍの全ての個別値及び部分的範囲、例えば、スパンボンド式ポリプロピレン系不織布の坪量を、１５、３０、４５、６０、７５、または９０ｇｓｍの下限から、２０、３５、５０、６５、８０、９５、または１００ｇｓｍの上限までの範囲とすることができる場合が、本明細書に包含かつ開示される。例えば、坪量は、１５〜１００ｇｓｍ、または代替形態では１５〜５７ｇｓｍ、または代替形態では５５〜１００ｇｓｍ、または代替形態では２５〜９０ｇｓｍ、または代替形態では４５〜７０ｇｓｍの範囲とすることができる。
【００１８】
特定の実施形態では、不織布層が３０％以下の４５度光沢度を示す、不織布層。３０％以下からの全ての個別値及び部分的範囲が本明細書に包含かつ開示される。例えば、不織布層の光沢度は、３０％以下、または代替形態では２０％以下、または代替形態では１５％以下、または代替形態では１０％以下とすることができる。
【００１９】
別の実施形態では、不織布層は、ワニスで覆われる。ワニスは、Ｓｉｅｇｗｅｒｋ  Ｄｒｕｃｋｆａｒｂｅｎ  ＡＧ  ＆  Ｃｏ．（Ｓｉｅｇｂｕｒｇ，Ｇｅｒｍａｎｙ）から市販されているものなどの耐熱性ワニスであってもよい。特定の実施形態では、不織布材料の融点は、１４０℃以下であり、不織布層は、ワニスで覆われる。不織布材料の融点は、本明細書において使用される場合、単成分繊維系の不織布材料のバルク融点、または二成分繊維系の不織布材料の外側の融点を意味する。なおも別の実施形態では、不織布層は、内部繊維成分の融点と外部繊維成分の融点との差が少なくとも４０℃である、二成分繊維を含む。少なくとも４０℃からの全ての個別値及び部分的範囲が本明細書に包含かつ開示され、例えば、融点の差は、少なくとも４０℃からの範囲とすることができ、または代替形態では、融点の差は、少なくとも５０℃からの範囲とすることができ、または代替形態では、融点の差は、少なくとも６０℃からの範囲とすることができる。代替的な実施形態では、融点の差は、１００℃以下である。
【００２０】
本パッケージの実施形態は、１２７℃以下の融点をもつポリオレフィンから形成されたポリオレフィン系シーラント層を含む共押出多層フィルムをさらに含む。本多層フィルムは、２層以上の任意の数の層を有し得る。例えば、本多層フィルムは、２つ、３つ、４つ、５つ、６つ、またはそれより多くの層を有してもよい。本多層フィルムは、ポリオレフィン系シーラントから形成される少なくとも１つの層を含む。
【００２１】
図１は、不織布層１０と、積層接着剤２０と、集合的に３つの層３０、４０、及び５０からなる多層フィルムとを含む、多層構造体１の一実施形態を例示し、最内層５０は、９５℃以下の融点をもつポリオレフィンから形成されたシーラント層である。層３０及び４０は、ポリオレフィン、ポリアミド、エチレンビニルアルコール（ＥＶＯＨ）、ポリビニルアルコール（ＰＶＯＨ）、ＰＥＴ、イオノマー、機能性結合層組成物、またはこれらの組み合わせから形成され得る。特定の実施形態では、層３０、４０、及び／または５０は、同じ組成を有する。層３０及び４０は、靱性、バリア、透過性、引裂強度、剛性、または色などの性能特性を提供し得る。特定の実施形態では、本多層フィルムは、少なくとも１つのバリア層を含む。例えば、アルミニウム箔または金属化ポリマー層を含む、任意の好適なバリア層が使用され得る。図１はさらに、任意のワニス層５を示す。ワニス層５は、存在する場合、不織布層１０の全体または一部分のみを被覆してもよい。
【００２２】
積層接着剤は、溶媒不含接着剤及び溶媒系接着剤を含む、任意の好適な積層接着剤であり得る。例示的な積層接着剤としては、ＭＯＲ−ＦＲＥＥ  ＥＬＭ及びＭＯＲＥ−ＦＲＥＥ  Ｌの名称でＴｈｅ  Ｄｏｗ  Ｃｈｅｍｉｃａｌ  Ｃｏｍｐａｎｙ（Ｍｉｄｌａｎｄ，ＭＩ，ＵＳＡ）から市販されているものが挙げられる。一実施形態において、積層接着剤は、８０℃以下の硬化温度を有する。図１では積層接着剤と共に示されているが、本多層フィルムは代替的に、不織布層上に直接共押出されてもよい。
【００２３】
シーラント層は、１２７℃以下の融点を有するポリオレフィンから形成される。１２７℃以下からの全ての個別値及び部分的範囲が本明細書に包含かつ開示される。例えば、ポリオレフィンの融点は、１２７℃以下、または代替形態では１２５℃以下、または代替形態では１２０℃以下、または代替形態では１１５℃以下、または代替形態では１１０℃以下、または代替形態では１０５℃以下、または代替形態では１０２．５℃以下、または代替形態では１００℃以下、９７．５℃以下、または代替形態では９５℃以下、または代替形態では９２．５℃以下、または代替形態では９０℃以下、または代替形態では８７．５℃以下、または代替形態では８５℃以下とすることができる。特定の実施形態では、ポリオレフィンの融点は、少なくとも８２．５℃である。シーラント層が製造され得るポリオレフィンは、エチレン系ポリマー、プロピレン系ポリマー（それらのホモポリマー及びコポリマーを含む）を含んで製造されてもよい。例示的なポリオレフィンとしては、ＡＦＦＩＮＩＴＹ（商標）、ＤＯＷＬＥＸ（商標）、ＥＬＩＴＥ（商標）、ＶＥＲＳＩＦＹ（商標）、ＩＮＦＵＳＥ（商標）、ＡＴＴＡＮＥ（商標）の名称でＴｈｅ  Ｄｏｗ  Ｃｈｅｍｉｃａｌ  Ｃｏｍｐａｎｙ（Ｍｉｄｌａｎｄ，ＭＩ，ＵＳＡ）から市販されているもの、またはＥＸＣＥＥＤ、ＥＮＡＢＬＥ、もしくはＥＸＡＣＴ、もしくはＶＩＳＴＡＭＡＸＸの名称でＥｘｘｏｎＭｏｂｉｌ  Ｃｈｅｍｉｃａｌ  Ｃｏｍｐａｎｙ（Ｈｏｕｓｔｏｎ，ＴＸ，ＵＳＡ）から市販されているもの、またはＱＵＥＯの名称でＢｏｒｅａｌｉｓ  ＡＧ（Ｖｉｅｎｎａ，Ａｕｓｔｒｉａ）から、またはＳＡＢＩＣから市販されているものが挙げられるが、これらに限定されない。例えば、一部の実施形態では、次のポリオレフィンを、単独で、または他のポリオレフィンと組み合わせて、シーラント層中に使用することができる：ＡＦＦＩＮＩＴＹ（商標）ＰＦ１１４０、ＡＦＦＩＮＩＴＹ（商標）ＰＦ１１４６、ＡＦＦＩＮＩＴＹ（商標）ＰＬ１８５０、ＡＴＴＡＮＥ（商標）ＳＬ４１０１、ＤＯＷＬＥＸ（商標）４０５６Ｇ、ＤＯＷＬＥＸ（商標）５０５６Ｇ、ＥＬＩＴＥ（商標）５４０１ＧＳ、ＥＸＣＥＥＤ  １０１８、及び／またはＳＡＢＩＣ  ６１１８。
【００２４】
特定の実施形態では、シーラント層は、０．８９５ｇ／ｃｃ〜０．９１５ｇ／ｃｃの密度及び１．０〜５．０ｇ／１０分のメルトフローレート（ＡＳＴＭ  Ｄ１２３８、１９０Ｃ、２．１６ｋｇ）を有するポリオレフィンから形成される。
【００２５】
本パッケージは、例えばＶＦＦＳ、ＨＦＦＳ、及びＤｏｙｐａｃｋ機器を含む、任意の適切な機器を使用して、多層構造体から形成され得る。
【実施例】
【００２６】
以下の実施例は本発明を例示するが、本発明の範囲を限定することを意図しない。
【００２７】
発明的な多層構造体の製作
２０ｇｓｍの不織布材料（スパンボンド不織布製作機器での使用に好適なホモポリマー樹脂であるＢｒａｓｋｅｍ  Ｈ５０２−２５ＲＧポリプロピレン樹脂を使用して製作されたポリプロピレン単成分スパンボンド不織布材料）を、ＮＯＲＤＭＥＣＣＡＮＩＣＡ  ＡＣＣＯＰＰＩＡＴＲＩＣＥ積層機（モデル４００）上でＭＯＲＦＲＥＥ  Ｌ７１６−ＦＢ及びＣＲ８７−５５０を使用して、７０μｍのポリエチレン（ＰＥ）構造体に接着積層（溶媒不含）して、発明的な多層構造体実施例１を製作する。単成分スパンボンド不織布の代わりにＯＰＰを使用して、延伸ポリプロピレン（ＯＰＰ）を含む比較用の多層構造体実施例１を、同様の様式で調製する。
【００２８】
７０μｍのポリエチレン構造体は、次の３層構造を有する：８０重量％のＥＬＩＴＥ  ５９６０Ｇ＋２０重量％のＧＲＡＮＩＣ  ４２１／９４重量％のＥＬＩＴＥ  ５９６０Ｇ＋６重量％のＰＯＬＹＷＨＩＴＥ  ８１６０／８５重量％のＡＦＦＩＮＩＴＹ  １１４６Ｇ＋１５重量％のＬＤ３５２Ｅ（層比率１／３／１で７０μｍの総厚）。ＥＬＩＴＥ  ５９６０は、０．９６２ｇ／ｃｃ（ＡＳＴＭ  Ｄ７９２）の密度及び０．８５ｇ／１０分のメルトインデックスＩ２を有するポリエチレン樹脂であり、Ｔｈｅ  Ｄｏｗ  Ｃｈｅｍｉｃａｌ  Ｃｏｍｐａｎｙ（Ｍｉｄｌａｎｄ，ＭＩ，ＵＳＡ）から市販されている。ＧＲＡＮＩＣ  ４２１は、Ｇｒａｎｉｃ  Ｇｒｏｕｐ（Ｔａｒｒａｇｏｎａ  Ｓｐａｉｎ）から市販されている炭酸カルシウムマスターバッチである。ＰＯＬＹＷＨＩＴＥ  ８１６０は、Ａ．Ｓｃｈｕｌｍａｎ  Ｉｎｃ．（Ａｋｒｏｎ，Ｏｈｉｏ，ＵＳＡ）から市販されている白色のマスターバッチである。ＬＤＰＥ３５２Ｅは、Ｔｈｅ  Ｄｏｗ  Ｃｈｅｍｉｃａｌ  Ｃｏｍｐａｎｙ（Ｍｉｄｌａｎｄ，ＭＩ，ＵＳＡ）から市販されている低密度ポリエチレンである。ＡＦＦＩＮＩＴＩＹ  １１４６Ｇは、０．８９７ｇ／ｃｃの密度及び１．６ｇ／１０分のＩ２を有するポリオレフィンプラストマーであり、Ｔｈｅ  Ｄｏｗ  Ｃｈｅｍｉｃａｌ  Ｃｏｍｐａｎｙから市販されている。
【００２９】
結果として得られた積層品を、さらに、パウチ製造のために所望の幅に裁断した。ＭＯＲＦＲＥＥ  Ｌ７１６−ＦＢ及びＣＲ８７−５５０は、Ｔｈｅ  Ｄｏｗ  Ｃｈｅｍｉｃａｌ  Ｃｏｍｐａｎｙから市販されている。発明的な、そして比較用の多層構造体実施例を、様々な試験にかけた。その結果が表１に示される。
【００３０】
四隅封止パウチの製作
パウチの製作を、Ｂｏｓｃｈ  ＳＶＥ  ２５２０ＷＲ連続ＶＦＦＳパッケージングライン上で以下の条件を用いて行った。
●長尺シール＝１５０℃
●横断シール＝１６０℃
●隅部シール＝１４５／１４５／１５５℃
●シール持続時間＝５００ｍｓ
●速度＝６０ｂｐｍ
●袋長＝２４０ｍｍ
【００３１】
【表１】
2018505819.tif 000003
【００３２】
試験法
試験法は以下を含む。
ポリマー密度は、ＡＳＴＭ  ７９２に従って測定される。
メルトインデックス、Ｉ２は、ＡＳＴＭ  Ｄ１２３８（１９０℃、２．１６ｋｇ）に従って測定される。
【００３３】
ここで使用される「融点」（プロットされたＤＳＣ曲線の形状に関して溶融ピークとも称される）は、典型的には、米国特許第５，７８３，６３８号に記載されるように、ポリオレフィンの融点すなわちピークを測定するためのＤＳＣ（示差走査熱量測定）技術によって測定される。
【００３４】
４５度光沢度は、ＡＳＴＭ  Ｄ２４５７−１３に従って測定される。
動摩擦係数及び静摩擦係数は、ＩＳＯ  ８２９５−１９９５に従って測定される。
平均エルメンドルフ引裂度は、ＡＳＴＭ  Ｄ１９２２−０９に従って測定される。
ハンドルＯメーターは、ＷＳＰ  ９０．３．０（０５）に従って測定される。ハンドルＯメーター機器は、Ｔｈｗｉｎｇ−Ａｌｂｅｒｔ  Ｉｎｓｔｒｕｍｅｎｔ  Ｃｏ．（Ｐｈｉｌａｄｅｌｐｈｉａ，ＰＡ，ＵＳＡ）から入手可能である。ＷＳＰ  ９０．３（０５）は、Ｗｏｒｌｄｗｉｄｅ  Ｓｔｒａｔｅｇｉｃ  Ｐａｒｔｎｅｒｓの「Ｓｔａｎｄａｒｄ  Ｔｅｓｔ  ｆｏｒ  ｔｈｅ  Ｎｏｎｗｏｖｅｎｓ  ａｎｄ  Ｒｅｌａｔｅｄ  Ｉｎｄｕｓｔｒｉｅｓ」第２版によって公開されている標準的な試験法である。
【００３５】
本発明は、その主旨及び本質的な特質から逸脱することなく他の形態で実施されてもよく、したがって、前述の明細ではなく添付の特許請求の範囲が、本発明の範囲を示すものとして参照されるべきである。
【図１】
2018505819.tif 000004
【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
不織布層と、
１００℃以下の融点をもつポリオレフィン系シーラント層を有する共押出多層フィルムと、を含む多層構造体から形成されたパッケージであって、
前記不織布層が、前記パッケージの外層を形成する、パッケージ。
【請求項２】
前記シーラント層が、前記パッケージの内部層の少なくとも一部分を形成する、請求項１に記載のパッケージ。
【請求項３】
前記ポリオレフィン系シーラント層が、９５℃以下の融点を有する、請求項１または２のいずれか一項に記載のパッケージ。
【請求項４】
前記共押出多層フィルムが、第１の層と、第２の層と、第３の層とを含み、前記第３の層が、前記ポリオレフィン系シーラント層であり、前記第１及び第２の層が、ポリオレフィン、ポリアミド、エチレンビニルアルコール、ポリビニルアルコール、ポリエチレンテレフタレート、イオノマー、及び官能化ポリマーからなる群から選択される１種以上の材料から製造される、請求項１〜３のいずれか一項に記載のパッケージ。
【請求項５】
前記共押出多層フィルムが、１つ以上のバリア層をさらに含む、請求項４に記載のパッケージ。
【請求項６】
前記共押出多層フィルムが、１つ以上の結合層をさらに含む、請求項５に記載のパッケージ。
【請求項７】
前記シーラント層が最内層である、請求項１〜６のいずれか一項に記載のパッケージ。
【請求項８】
前記不織布層が、１５〜１００ｇｓｍのスパンボンド式ポリプロピレン系不織布を含む、請求項１〜７のいずれか一項に記載のパッケージ。
【請求項９】
前記不織布層が、スパンボンド／メルトブローン／スパンボンド、スパンボンド／メルブローン／メルトブローン／スパンボンド、またはスパンボンド／Ｘ／メルブローン／メルトブローン／Ｘ／スパンボンド構造体を含み、Ｘが、不織布、スパンボンド、またはメルトブローン材料である、請求項８に記載のパッケージ。
【請求項１０】
前記不織布層が、ＰＰ、ＰＥ、及びＰＥＴのうちの１つ以上から製造された単成分繊維を含む、請求項１〜９のいずれか一項に記載のパッケージ。
【国際調査報告】
2018505819.tif 000005
2018505819.tif 000006